(57)【特許請求の範囲】
【請求項１】
芯部にアルカリ剤に難溶性のポリエステル樹脂が配され、鞘部にアルカリ剤に易溶性のポリエステル樹脂が配され、かつ芯部の断面が多葉断面形状である芯鞘型複合繊維からなるポリエステル潜在捲縮マルチフィラメント糸であって、総繊度が５０〜１５０ｄｔｅｘ、単糸繊度が１．５〜４ｄｔｅｘであり、かつ潜在捲縮率が４５％以上であることを特徴とするポリエステル潜在捲縮マルチフィラメント糸。
【請求項２】
請求項１のポリエステル潜在捲縮マルチフィラメント糸を構成繊維として含む布帛。
【請求項３】
請求項２の布帛にアルカリ減量処理をほどこすことにより得られた濃染性布帛であって、該アルカリ減量処理後の濃染性布帛を構成するポリエステル潜在捲縮マルチフィラメント糸が多葉断面形状を有しており、該アルカリ減量処理後にブラック染色がほどこされた後の該濃染性布帛のＬ＊値が１２以下であることを特徴とする濃染性布帛。
【請求項４】
芯部にアルカリ剤に難溶性のポリエステル樹脂が配され、鞘部にアルカリ剤に易溶性のポリエステル樹脂が配され、芯部の断面が多葉断面形状である芯鞘構造を有しており、かつ単糸繊度が２〜５ｄｔｅｘ、伸度が１００％以上であるポリエステル高配向未延伸糸を供給糸条として用い、延伸仮撚加工温度よりも１５℃以上高い温度で熱処理をほどこした後、下記（Ｉ）および（ＩＩ）の条件で延伸仮撚加工をほどこすものであるポリエステル潜在捲縮マルチフィラメント糸の製造方法であって、これらの工程を１５０ｍ／分以下の加工速度で連続しておこなうことを特徴とするポリエステル潜在捲縮マルチフィラメント糸の製造方法。
（Ｉ）仮撚数が、２５０００／（０．９×Ｄ）１／２〜３５０００／（０．９×Ｄ）１／２である。なお、Ｄは延伸仮撚加工後のポリエステル潜在捲縮マルチフィラメント糸の総繊度である。
（ＩＩ）延伸仮撚加工温度が１４０〜２００℃である。
【請求項５】
熱処理をほどこした後、延伸仮撚加工をほどこす前に、供給糸条を室温にて冷却することを特徴とする請求項４のポリエステル潜在捲縮マルチフィラメント糸の製造方法。
【請求項６】
濃染性布帛を製造する方法であって、請求項４又は請求項５の方法で得られたポリエステル潜在捲縮マルチフィラメント糸を構成繊維として用いて布帛を得、該布帛に対してアルカリ減量処理をほどこし、次いでブラック染色をおこなうことにより、Ｌ＊値が１２以下である濃染性布帛を得ることを特徴とする製造方法。
【発明の詳細な説明】
【技術分野】
【０００１】
本発明は、ポリエステル潜在捲縮マルチフィラメント糸とその製造方法、および濃染性布帛とその製造方法に関するものである。
【背景技術】
【０００２】
衣料分野、特に濃染性が求められるフォーマルブラックなどの衣料分野では、昨今の高級指向に伴い、染着差によるイラツキ（つまり、複合糸とした場合に両糸条間の染着スピード差からくる色差斑が発生する現象）がなく、優れた濃染性とストレッチシルキー性を兼ね備えた織編物（布帛）が要望されている。
【０００３】
これらの要望に応えた布帛を得るために、種々の検討がなされている。例えば、ポリエステル高配向未延伸糸を、予め延伸処理に付することなく、その後の仮撚加工温度以上の温度で熱処理をほどこし、次いで延伸と同時に仮撚加工を行うことで、濃染性を向上させたポリエステル糸を製造する方法が提案されている（特許文献１）。
【０００４】
また、本発明者らは、さらに濃染性が向上されたフィラメント糸を得ることを目的として、流体旋回ノズルが利用されたフィラメント糸の仮撚加工方法を多数提案している。例えば、芯糸に、単糸繊度が太く、かつ捲縮率が高いポリエステル潜在捲縮性複合フィラメント糸を配し、鞘糸に、表面に凹凸形状または微細孔を有し、かつ配向度および収縮性が低いポリエステル捲縮フィラメント糸を配し、これらの芯糸および鞘糸を流体旋回ノズルにより仮撚して得られた混繊交絡糸が提案されている（特許文献２）。この混繊交絡糸は、糸条表面にループやたるみを有するものであり、この混繊交絡糸を構成繊維として含む布帛は、優れた濃染性を発現することができる。
【先行技術文献】
【特許文献】
【０００５】
【特許文献１】特開昭５７−１９９８２５号公報
【特許文献２】特開平１１−１５８７４２号公報
【発明の概要】
【発明が解決しようとする課題】
【０００６】
しかしながら、特許文献１の方法にて得られたポリエステル糸は、フォーマルブラック分野に用いられる布帛の構成繊維とされるには、濃染性が不十分であった。加えて、捲縮性が低いため、ストレッチ性が不十分であるという問題があった。さらに、得られたフィラメント糸を染色すると、染色工程において用いられる錘間ごとに、色差のバラツキが生じることから、外観や品質が悪いものとなるという問題を有していた。
【０００７】
また、特許文献２の混繊交絡糸は、ストレッチ性や濃染性には優れているものの、芯部および鞘部に配される糸条において、糸質特性及び糸条形態の違いに由来する染着差が発現されたものとなる。そのため、この混繊糸を構成繊維として含む布帛においては、イラツキが発生するという問題があった。
【０００８】
本発明は、このような従来技術の欠点を解消するものであり、濃染性やストレッチ性を兼ね備え、品位や品質の安定したイラツキの無いドライシルキータッチな布帛を得るのに好適である、ポリエステル潜在捲縮マルチフィラメント糸を提供することを技術的な課題とするものである。また、該ポリエステル潜在捲縮マルチフィラメント糸を構成繊維として含む布帛に対して、アルカリ減量処理後にブラック染色をほどこすことにより、品位や品質の安定したイラツキの無いドライシルキータッチな濃染性布帛を提供することを技術的な課題とするものである。
【課題を解決するための手段】
【０００９】
本発明者らは、上記課題を解決するために鋭意検討した結果、芯部にアルカリ剤に難溶性のポリエステル樹脂が配され、鞘部にアルカリ剤に易溶性のポリエステル樹脂が配され、かつ芯部の断面が多葉断面形状である芯鞘型複合繊維からなるポリエステル潜在捲縮マルチフィラメント糸であって、総繊度が５０〜１５０ｄｔｅｘ、単糸繊度が１．５〜４ｄｔｅｘであり、かつ潜在捲縮率が４５％以上であることを特徴とするポリエステル潜在捲縮マルチフィラメント糸は、上述の問題を解決し得ることを見出し、本発明に到達した。すなわち本発明は、以下の内容を要旨とするものである。
【００１０】
（１）芯部にアルカリ剤に難溶性のポリエステル樹脂が配され、鞘部にアルカリ剤に易溶性のポリエステル樹脂が配され、かつ芯部の断面が多葉断面形状である芯鞘型複合繊維からなるポリエステル潜在捲縮マルチフィラメント糸であって、総繊度が５０〜１５０ｄｔｅｘ、単糸繊度が１．５〜４ｄｔｅｘであり、かつ潜在捲縮率が４５％以上であることを特徴とするポリエステル潜在捲縮マルチフィラメント糸。
（２）（１）のポリエステル潜在捲縮マルチフィラメント糸を構成繊維として含む布帛。
（３）（２）の布帛にアルカリ減量処理をほどこすことにより得られた濃染性布帛であって、該アルカリ減量処理後の濃染性布帛を構成するポリエステル潜在捲縮マルチフィラメント糸が多葉断面形状を有しており、該アルカリ減量処理後にブラック染色がほどこされた後の該濃染性布帛のＬ＊値が１２以下であることを特徴とする濃染性布帛。
（４）芯部にアルカリ剤に難溶性のポリエステル樹脂が配され、鞘部にアルカリ剤に易溶性のポリエステル樹脂が配され、芯部の断面が多葉断面形状である芯鞘構造を有しており、かつ単糸繊度が２〜５ｄｔｅｘ、伸度が１００％以上であるポリエステル高配向未延伸糸を供給糸条として用い、延伸仮撚加工温度よりも１５℃以上高い温度で熱処理をほどこした後、下記（Ｉ）および（ＩＩ）の条件で延伸仮撚加工をほどこすものであるポリエステル潜在捲縮マルチフィラメント糸の製造方法であって、これらの工程を１５０ｍ／分以下の加工速度で連続しておこなうことを特徴とするポリエステル潜在捲縮マルチフィラメント糸の製造方法。
（Ｉ）仮撚数が、２５０００／（０．９×Ｄ）１／２〜３５０００／（０．９×Ｄ）１／２である。なお、Ｄは延伸仮撚加工後のポリエステル潜在捲縮マルチフィラメント糸の総繊度である。
（ＩＩ）延伸仮撚加工温度が１４０〜２００℃である。
（５）熱処理をほどこした後、延伸仮撚加工をほどこす前に、供給糸条を室温にて冷却することを特徴とする（４）のポリエステル潜在捲縮マルチフィラメント糸の製造方法。
（６）濃染性布帛を製造する方法であって、（４）又は（５）の方法で得られたポリエステル潜在捲縮マルチフィラメント糸を構成繊維として用いて布帛を得、該布帛に対してアルカリ減量処理をほどこし、次いでブラック染色をおこなうことにより、Ｌ＊値が１２以下である濃染性布帛を得ることを特徴とする製造方法。
【発明の効果】
【００１１】
本発明によれば、ストレッチ性を兼ね備え、品位や品質の安定したイラツキの無いドライシルキータッチの濃染性布帛を得るためのポリエステル潜在捲縮マルチフィラメント糸を提供することができる。
【図面の簡単な説明】
【００１２】
【図１】本発明のポリエステル潜在捲縮マルチフィラメント糸を構成する芯鞘型複合繊維の断面図の一例である。
【図２】アルカリ減量処理をほどこすことにより、多葉断面形状となった本発明のポリエステル潜在捲縮マルチフィラメント糸の断面図の一例である。
【図３】本発明のポリエステル潜在捲縮マルチフィラメント糸を製造する装置の一実施形態を示す概略図である。
【発明を実施するための形態】
【００１３】
以下、本発明を詳細に説明する。
本発明のポリエステル潜在捲縮マルチフィラメント糸（以下、単に「マルチフィラメント糸」と称する場合がある）は、芯部にアルカリ剤に難溶性のポリエステル樹脂が配され、鞘部にアルカリ剤に易溶性のポリエステル樹脂が配され、かつ芯部の断面が多葉断面形状である芯鞘型複合繊維からなるものであって、その総繊度が５０〜１５０ｄｔｅｘ、単糸繊度が１．５〜４ｄｔｅｘであることを必須とする。
【００１４】
本発明のポリエステル潜在捲縮マルチフィラメント糸を構成する芯鞘型複合繊維としては、図１に示されるような、芯部にアルカリ剤に難溶性のポリエステル樹脂２が配され、鞘部にアルカリ剤に易溶性のポリエステル樹脂１が配された複合繊維であれば、特に限定されない。
【００１５】
本発明に用いられるアルカリ剤に易溶性のポリエステル樹脂とは、芯部に配されるポリエステル樹脂よりも、アルカリ剤に対する易溶性が高いポリエステル樹脂であれば特に限定されない。例えば、ポリアルキレンテレフタレート共重合体を主たる構成成分とし、スルホン酸塩基を有する芳香族ジカルボン酸成分及び／又はポリアルキレングリコールを共重合した樹脂などが挙げられる。なかでも、アルカリ剤による易溶性の観点から、５−スルホイソフタル酸成分（以下、「ＳＩＰ」と略す場合がある。）を０．５モル％〜５モル％の割合で、かつポリエチレングリコール成分を５質量％〜１５質量％の割合で共重合した共重合ポリエステルが好ましい。
【００１６】
本発明に用いられるアルカリ剤に難溶性のポリエステル樹脂とは、鞘部に配されるポリエステル樹脂よりもアルカリ剤に対する難溶性が高いポリエステル樹脂であれば特に限定されない。例えば、全構成単位の８０モル％以上がエチレンテレフタレート、ブチレンテレフタレート又はプロピレンテレフタレートであるポリエステル樹脂などが挙げられる。なかでも、コストおよび紡糸性の観点から、全構成単位の８０モル％以上がエチレンテレフタレート単位であるポリエチレンテレフタレート（ＰＥＴ）が好ましい。
【００１７】
なお、本発明のポリエステル潜在捲縮マルチフィラメント糸を構成する芯鞘型複合繊維は、後述のようなアルカリ減量処理をほどこすことにより表面（鞘部）が減量され、その断面が、図２で示されるような多葉断面形状となるものである。つまり、芯部は多葉断面形状となるように形成されていることが必要である。芯部が多葉断面形状となるように形成されていることによる効果について以下に述べる。
【００１８】
本発明のマルチフィラメント糸を構成繊維として含む布帛を得、該布帛をその後のアルカリ減量処理に供することにより、鞘部が減量され、該マルチフィラメント糸を構成する芯鞘型複合繊維が多葉断面形状を有するものになる。そして、該芯鞘型複合繊維の表面に光を照射した場合、その不規則な表面形状によって、光は乱反射を繰り返す。ここで、この乱反射された光が該複合繊維内部に吸収されることにより、外部への反射光が少なくなるため、深みのある色相を表現する事ができるという効果が奏される。加えて、特殊な断面形状に起因して、布帛とされた場合にドライシルキータッチな風合いを発現することができる。
【００１９】
さらに、本発明のマルチフィラメント糸においては、実施例において後述する条件でほどこされる湿熱処理時に捲縮が発現したときの捲縮率（潜在捲縮率）が４５％以上であることが必要であり、４５〜７０％であることが好ましく、５０〜７０％であることがより好ましい。４５％以上という高い捲縮性（潜在捲縮性）を有することにより、マルチフィラメント糸を有する布帛に対して、アルカリ減量処理やブラック染色を施した際に、マルチフィラメント糸間に空隙ができ、適度なふくらみ感を発現させることができる。加えて、マルチフィラメント糸間の複雑な内部屈曲によって、外部への乱反射光が少なくなり、色の深みが増して濃染性がよりいっそう向上するという効果が奏される。また、潜在捲縮率が４５％未満であると、マルチフィラメント糸に捲縮が十分に発現されず、このようなマルチフィラメント糸を構成繊維として布帛にした場合、該マルチフィラメント糸同士が組織点に拘束され易くなるため、ストレッチ性が低下するという問題がある。
【００２０】
本発明のマルチフィラメント糸においては、前述の潜在捲縮率が４５％以上であれば、該マルチフィラメント糸を構成繊維として含む布帛をアルカリ減量処理やブラック染色処理をおこなった場合であっても、該マルチフィラメント糸の潜在捲縮を発現させた場合と同様の捲縮状態となり得るため、該布帛において優れた濃染効果を奏することが可能となると推定される。
【００２１】
なお、本発明で言う多葉断面形状とは、乱反射により発現される濃染性の観点から、１５葉以上であるものが好ましく、１５葉〜３５葉であるものがより好ましく、１６葉〜２５葉がいっそう好ましい。また、多葉断面形状における凸部の幅（Ｗ）は、０．３〜１μｍの微小なものであることが好ましい。また、多葉断面形状における凸部の高さは、前記凸部の幅（Ｗ）の１．５〜３倍であることが好ましい。さらに、多葉断面形状における凹凸部の配列分布やその形状は特に限定されるものではないが、通常は、図２に示されるように、凸部と凹部が交互にほぼ一様に分布し、凸部の断面が長方形、または略台形状を呈するものが一般的である。
【００２２】
上記のポリエステル潜在捲縮マルチフィラメント糸を構成する芯鞘型複合繊維を得るには、芯鞘型複合繊維を得るための通常の装置を用いることができる。
【００２３】
本発明のマルチフィラメント糸の総繊度は、５０〜１５０ｄｔｅｘであることが必要であり、６０〜１４０ｄｔｅｘであることが好ましい。１５０ｄｔｅｘ以下であると、布帛とした場合に、目付けが重くなることを防止することができ、ドライシルキータッチな風合いを発現させることができる。一方、５０ｄｔｅｘ以上であることにより、該マルチフィラメント糸を構成繊維として含む布帛は、風合いがソフト過ぎず、腰やハリ感を発揮することができるという利点がある。
【００２４】
本発明のマルチフィラメント糸の単糸繊度は、１．５〜４ｄｔｅｘであることが必要であり、２．０〜３．８ｄｔｅｘであることが好ましい。この範囲とすることにより、ドライシルキータッチな風合いを有する布帛を得ることができる。つまり、単糸繊度が１．５ｄｔｅｘ未満であると、風合いがソフト過ぎ、このマルチフィラメント糸を構成繊維として含む布帛は、腰やハリ感が不十分となってしまう。一方、４ｄｔｅｘを超えると、このマルチフィラメント糸を構成繊維として含む布帛は、風合いが硬くなってしまい、フォーマル素材には不適なものとなる。
【００２５】
つまり、上述のようなマルチフィラメント糸を構成する芯鞘複合繊維がアルカリ減量処理後に多葉断面形状を有するものとなること、および精練、染色、洗浄などの湿熱処理後に高捲縮性を有するものとなることとの相乗効果により、布帛とされた場合にドライシルキータッチな風合いが得られるのである。
【００２６】
次に、本発明のマルチフィラメント糸の製造方法について説明する。
まず、本発明の製造方法において使用される供給糸条としては、芯部にアルカリ剤に難溶性のポリエステル樹脂が配され、鞘部にアルカリ剤に易溶性のポリエステル樹脂が配され、芯部の断面が多葉断面形状である芯鞘構造を有しており、かつ単糸繊度が２〜５ｄｔｅｘ、伸度が１００％以上であるポリエステル高配向未延伸糸（以下、単に「未延伸糸」と称する場合がある）が用いられる。このポリエステル高配向未延伸糸の断面形状は、布帛とされた後のアルカリ減量処理によって、多葉断面形状となりうるものである。
【００２７】
上記の未延伸糸は、単糸繊度が２〜５ｄｔｅｘであることが必要であり、２．５〜４．５ｄｔｅｘであることが好ましい。単糸繊度が２ｄｔｅｘ未満であると、延伸仮撚加工により得られるマルチフィラメント糸の単糸繊度が細くなりすぎるため、布帛とされた場合において、アルカリ減量後に均一な多葉断面形状を得ることが難しい。その結果、得られた布帛が淡色となる傾向にあり、該布帛に良好な濃染性を発現することができず、シルキータッチな風合いにも劣るものとなる。一方、単糸繊度が５ｄｔｅｘを超えると、高捲縮となるように延伸仮撚加工をほどこしても、適度なふくらみ感が不足し、風合いが硬くなってしまう。
【００２８】
本発明の製造方法において用いられる未延伸糸の伸度は、１００％以上であることが必要であり、１２０％以上であることが好ましく、１２５％〜１５０％の範囲がより好ましい。未延伸糸の伸度が１００％未満であると、得られる布帛の濃染効果が低減してしまい、さらにシルキータッチな風合いにも劣るものとなる。なお、未延伸糸の取り扱いの容易さの観点から、伸度の上限は２００％程度が好ましい。
【００２９】
本発明の製造方法は、上述の供給糸条に延伸仮撚加工温度よりも１５℃以上高い温度で熱処理をほどこした後、次いで下記（Ｉ）および（ＩＩ）の条件で延伸仮撚加工をほどこすものであり、これらの工程を１５０ｍ／分以下の加工速度で連続しておこなうことを必須とする。
【００３０】
（Ｉ）仮撚数が、２５０００／（０．９×Ｄ）１／２〜３５０００／（０．９×Ｄ）１／２である。なお、Ｄは延伸仮撚加工後のポリエステル潜在捲縮マルチフィラメント糸の総繊度（ｄｔｅｘ）である。
（ＩＩ）延伸仮撚加工温度が１４０〜２００℃である
【００３１】
本発明の製造方法において、加工速度が１５０ｍ／分を超えると、加工条件の設定が難しくなるにともない、高い捲縮性を有するマルチフィラメント糸を得ることができない。さらに、加工コストと仮撚数とのバランスの観点から、８０〜１４０ｍ／分が好ましい範囲である。
【００３２】
熱処理について以下に述べる。
延伸仮撚加工前にほどこされる熱処理において、その熱処理温度が、延伸仮撚加工温度よりも１５℃以上の高い温度であることが必要であり、２０℃以上の高い温度であることが好ましく、３０℃以上の高い温度であることがより好ましく、４５℃以上がいっそう好ましい。このような熱処理温度であると、熱効率が高くなり、得られるマルチフィラメント糸に優れた捲縮性を発現させることができ、さらに、好ましい風合いや濃染性を発現させることができる。
【００３３】
熱処理に用いられるヒーターは、該未延伸糸への熱効率を安定的に付与できる観点、および仮撚の際の糸切れや毛羽などを抑制し品質の向上が図れる観点から、非接触ヒーターを用いることが望ましい。
【００３４】
熱処理に用いられるヒーター長は、十分な熱の付与の観点から、０．５〜１．５ｍが好ましく、０．６〜１．２ｍがより好ましい。
【００３５】
熱処理後は、延伸仮撚加工をほどこす前に、該供給糸を室温にて冷却することが好ましい。冷却をおこなうことにより、熱処理後の糸条の内部構造がより安定化し、糸条の長手方向での染着斑が減少するという利点がある。
【００３６】
本発明において、延伸仮撚加工前にほどこされる熱処理温度を延伸仮撚加工温度よりも１５℃以上高い温度で熱処理し、好ましくは室温まで冷却した後に延伸仮撚処理することにより、得られるマルチフィラメント糸に濃染性を発現させることができる。その理由は明確ではないが、上記熱処理により、マルチフィラメント糸の結晶化度が向上する一方で、配向度が向上せず、さらに延伸仮撚加工張力が低くなるため、濃染化が達成できるものと推定される。
【００３７】
延伸仮撚加工について以下に述べる。
延伸仮撚加工は、上述の（Ｉ）および（ＩＩ）の加工条件でほどこされる。上述の未延伸糸を、特定の仮撚条件下で延伸させるとともに仮撚加工をほどこすことにより、布帛とされた場合に、高捲縮性からくるストレッチ性能を発現させることが可能となるマルチフィラメント糸を得ることができる。
【００３８】
延伸仮撚加工後のポリエステル潜在捲縮マルチフィラメント糸の総繊度が、Ｄ（ｄｔｅｘ）である場合の仮撚数（Ｔ／Ｍ）は、２５０００／（０．９×Ｄ）１／２〜３５０００／（０．９×Ｄ）１／２であり、２８０００／（０．９×Ｄ）１／２〜３３０００／（０．９×Ｄ）１／２であることが好ましい。仮撚数（Ｔ／Ｍ）が、２５０００／（０．９×Ｄ）１／２未満であると、高い捲縮性が得られず、マルチフィラメント糸にストレッチ性を十分付与することができず、シルキータッチな風合いにも劣るものとなる。一方、３５０００／（０．９×Ｄ）１／２を超えると、マルチフィラメント糸に糸切れが多発し、加工操業面での問題が発現する。また、濃染性にも劣るものとなる。
【００３９】
延伸仮撚加工温度は１４０〜２００℃であることが必要であり、１５０〜１８０℃であることが好ましい。延伸仮撚加工温度が１４０℃未満であると、供給糸条に対する熱効率が悪くなって、高い捲縮性を付与することができない。一方、延伸仮撚加工温度が２００℃を超えると、供給糸条同士が融着し易くなり、シャリ感が強調され、シルキー感が低減してしまう。また、かえって高い捲縮性を付与することができないという問題がある。なお、本発明において、延伸仮撚加工温度とは、ヒーター温度をいうものである。
【００４０】
延伸仮撚加工における延伸倍率は、１．３〜１．７倍であることが好ましく、１．４〜１．６倍であることがより好ましい。１．３倍未満であると、延伸仮撚加工時の加工張力が低下し、糸切れが発生し易くなるとともに加工操業性が低下するという問題がある。一方、１．５倍を超えると、該加工時に糸切れが発生し易くなるという問題がある。
【００４１】
なお、本発明に用いる延伸仮撚装置としては特に限定されず、公知のものを適宜使用することができる。なかでも、高い捲縮性を発現させることができるとともに、加工工程のヤーンパスとして、熱処理後に糸条の内部構造を安定化させるための室温下での冷却ゾーンを確保しうるものが好ましい。
【００４２】
次に、本発明のマルチフィラメント糸の製造方法を、図３に基づいて説明する。
図３は、本発明の製造方法の一実施態様を示す工程概略図である。供給糸条であるポリエステル高配向未延伸糸３に対しては、供給ローラ４と第１引取りローラ６との間に設置された熱処理ヒーター５によって熱処理がほどこされる。そして、第１引取りローラ６と、第２引取りローラ７との間において、好ましくは室温にて冷却される。引き続き連続して、第２引取りローラ７と第３引取りローラ１０との間で、仮撚ヒーター８およびピンタイプ仮撚装置９を用いて、上記の特定の延伸仮撚条件下で捲縮加工がほどこされる。このようにして、本発明のポリエステル潜在捲縮マルチフィラメント糸が得られる。次いで、得られたマルチフィラメント糸は、第３引取りローラ１０を経て、巻き取りローラ１１によりパッケージ１２に捲き取られる。なお、第１引取りローラ６を使用せずに供給ローラ４と第２引取りローラ７との間で熱処理と室温冷却を同時に行っても何ら支障の無いものである。なお、この時の室温冷却ゾーンの加工張力を２〜４ｇの範囲に設定することが好ましい。このような範囲に設定することにより、仮撚ゾーンでの加工張力が安定して品質面での向上を図ることができる。
【００４３】
本発明のマルチフィラメント糸を構成繊維として用いることにより、各種の布帛を得ることができる。このような布帛の形態は、特に限定されるものではなく、平組織、綾組織、朱子組織、あるいは、ドビーやジャガードによる変化組織などの織物；よこ編、トリコット編、ラッシェル編などの編物などが挙げられる。
【００４４】
このような布帛におけるマルチフィラメント糸の含有割合は、濃染性およびストレッチシルキー性という本発明の効果を発現させる観点から、得られる布帛全体に対して、５０質量％以上であることが好ましく、７５質量％以上であることがより好ましく、１００質量％であることが特に好ましい。
【００４５】
そして、上述のように、本発明のマルチフィラメント糸を用いて布帛を作製した後、該布帛に対してアルカリ減量処理や特定の条件での湿熱処理がほどこされると、布帛に含まれるマルチフィラメント糸を構成する芯鞘複合繊維は多葉断面形状を有するものとなり、さらに特定の捲縮率を有するものとなる。その結果、１３５℃、３０分間の条件にて、ブラック染色がほどこされた場合のＬ＊値が１２以下であるという濃染性布帛を得ることができる。なお、アルカリ減量処理に用いられるアルカリ剤や、処理条件（温度、時間、浴比など）は特に限定されず、通常の条件を適用することができる。また、ブラック染色の条件についても、黒色の染色が良好におこなえるものであれば、特に限定されるものではない。
【００４６】
本発明の濃染性布帛には、ブラック染色はもちろんのこと、濃染加工や、柔軟、制電、撥水等の各種の加工がほどこされていても良い。また、風合いを改善することを目的として、構成繊維としてのマルチフィラメント糸に対して、５００〜２０００Ｔ／Ｍ程度の追撚がほどこされていてもよい。
【実施例】
【００４７】
次に、実施例により本発明をさらに具体的に説明するが、本発明はこれらによって限定されるものではない。
【００４８】
本発明で用いられる評価方法を以下に示す。
（１）繊度
ＪＩＳ  Ｌ１０１３  ８．３．１の方法に従って測定した。
【００４９】
（２）潜在捲縮率（ストレッチ性）
得られたマルチフィラメント糸を、枠周１．１２５ｍの検尺機を用いて、巻き数５回のカセを取り、スタンドに吊り下げた状態で一昼夜放置した。次に、０．０００１４７ｃＮ／ｄｔｅｘの荷重（荷重１）を掛けたままの状態で、沸水中に入れて３０分間の湿熱処理をおこなった。その後、ろ紙にて水分を軽く取って３０分風乾放置した。次いで、荷重１を掛けたまま、さらに０．００１７７ｃＮ／ｄｔｅｘの軽荷重（荷重２）を掛け、カセの長さＡを測定した。次に荷重２のみを外し、さらに重荷重０．０４４ｃＮ／ｄｔｅｘの荷重を掛け、カセの長さＢを測定した。下記式を用いて、潜在捲縮率を算出した。
（潜在捲縮率）（％）＝［（Ｂ−Ａ）／Ｂ］×１００
【００５０】
（３）伸度
ＪＩＳ  Ｌ１０１３  ８．５．５の方法に従って測定した。
【００５１】
（４）Ｌ＊値
実施例および比較例にて得られたマルチフィラメント糸から得られた布帛を、精練剤（日華化学社製、「サンモールＦＬ」）を２ｇ／Ｌの濃度で水に溶解させた水溶液を用いて、８０℃×２０分の条件で精練をおこなった。その後、苛性ソーダ（１０ｇ／Ｌ）を用いて、９８℃で３０分間アルカリ減量処理をおこなった。次いで、分散染料（ダイスター社製、「ダイアニックスブラックＨＧ−ＦＳ」（２００％）、７．５％ｏｍｆ）、染色助剤（日華化学社製、「ニッカサンソルトＳＮ−１３０」、０.５ｃｃ／Ｌ）および酢酸（０．２ｃｃ／Ｌ）を用い、１３５℃で３０分間染色をおこなった。その際の浴比は１：５０であった。
【００５２】
その後、還元洗浄剤（一方社油脂工業社製、「ビスノールＰ−５５」）（５ｇ／Ｌ）を用い、８０℃で２０分間洗浄をおこなった。そして、洗浄後の布帛に対して、分光光度計（マクベス社製、「ＭＳ−ＣＥ３１００型」）を用いて反射率を測定し、ＣＩＥ  Ｌａｂの色差式からＬ＊値を求めた。なお、Ｌ＊値は、その値が小さい程深みのある色となる。
【００５３】
（５）錘間染色品位（筒編染色評価）
得られたマルチフィラメントを各錘別で筒編地を作成し、錘間での染色品位を目視にて観察し、以下の基準で評価した。
○：染色品位のバラツキが少なく、良好であった。
△：染色品位のバラツキがあり、やや悪かった。
×：染色品位のバラツキがあり、悪かった。
【００５４】
（６）濃染性（官能評価）
得られた布帛の表面を目視にて観察し、以下の基準で評価した。
○：目標とする濃染性（深みのある色合い）を満足し、良好であった。
△：目標とする濃染性を十分には満足せず、やや悪かった。
×：目標とする濃染性を満足せず、悪かった。
【００５５】
（７）風合い（シルキー性）
得られた布帛の触感を確認し、以下の基準で評価した。
○：目標とするシルキー性を満足し、風合いは良好であった。
△：目標とするシルキー性を十分には満足せず、風合いはやや悪かった。
×：目標とするシルキー性を満足せず、風合いは悪かった。
【００５６】
（実施例１）
供給糸条として、アルカリ減量処理により図２に示すような二十葉断面形状となりうるポリエステル高配向未延伸糸［芯部樹脂：ポリエチレンテレフタレート（相対粘度：１．３８５）］［鞘部樹脂：ＳＩＰの割合が２．５モル％であり、平均分子量８０００のポリエチレングリコールを８．０質量％共重合した溶融粘度１５５０ｄｐａ・ｓ（２９０℃）の共重合ポリエチレンテレフタレートであって、伸度１３２％、９０ｄｔｅｘ／２４フィラメントである］を用い、図３に示す工程に従い、表１に示す条件で、本発明のポリエステル潜在捲縮マルチフィラメント糸（６０．８ｄｔｅｘ／２４フィラメント）を得た。
【００５７】
得られたマルチフィラメント糸に、Ｓ−１５００Ｔ／ＭとＺ−１５００Ｔ／Ｍの追撚をほどこした。そして、このマルチフィラメント糸を、２：２の配列で経糸および緯糸に用い、平二重織物（経糸密度：１９０本／２．５４ｃｍ、緯糸密度：１４０本／２．５４ｃｍ）を製織した。得られた織物を上述の（４）の方法により、精練、アルカリ減量処理、ブラック染色及び洗浄処理をおこなった。得られたマルチフィラメント糸および織物の評価を表１に示す。
【００５８】
【表１】
0005815450.tif 000002
【００５９】
（実施例２）
熱処理後の糸条に対し、室温下での冷却ゾーンを設けない以外は、実施例１と同様の加工法、延伸仮撚条件でマルチフィラメント糸を得、さらに織物を得た。得られたマルチフィラメント糸および織物の評価を表１に示す。
【００６０】
（比較例１）
仮撚加工温度を２１０℃と高くした以外は、実施例１と同じ加工法、延伸仮撚条件でマルチフィラメント糸を得、さらに織物を得た。得られたマルチフィラメント糸および織物の評価を表１に示す。
【００６１】
（比較例２）
熱処理温度を１６０℃とした以外は、実施例１と同じ加工法、延伸仮撚条件でマルチフィラメント糸を得、さらに織物を得た。得られたマルチフィラメント糸および織物の評価を表１に示す。
【００６２】
（比較例３）
表１に示すように供給糸条のフィラメント数を多くし、単糸繊度を小さくした以外は、実施例１と同じ加工法、延伸仮撚条件でマルチフィラメント糸を得、さらに織物を得た。得られたマルチフィラメント糸および織物の評価を表１に示す。
【００６３】
（比較例４）
仮撚数をＺ−３２５０Ｔ／Ｍとした以外は、実施例１と同様の条件にてマルチフィラメント糸を得、さらに織物を得た。得られたマルチフィラメント糸および織物の評価を表１に示す。
【００６４】
（比較例５）
仮撚数をＺ−４８７０Ｔ／Ｍとした以外は、実施例１と同じ加工法、延伸仮撚条件でマルチフィラメント糸を得、さらに織物を得た。得られたマルチフィラメント糸および織物の評価を表１に示す。
【００６５】
（比較例６）
供給糸条の伸度を９２％とした以外は、実施例１と同じ加工法、延伸仮撚条件でマルチフィラメント糸を得、さらに織物を得た。得られたマルチフィラメント糸および織物の評価を表１に示す。
【００６６】
実施例１で得られたマルチフィラメント糸を構成繊維とし、アルカリ減量および湿熱処理がほどこされた布帛は、濃染性やストレッチ性に特に優れており、加えてドライシルキータッチな風合いを有するものであった。
【００６７】
実施例２で得られたマルチフィラメント糸を構成繊維とし、アルカリ減量および湿熱処理がほどこされた布帛は、濃染性やストレッチ性に優れており、加えてドライシルキータッチな風合いを有するものであった。ただし、錘間に色差によるバラツキがやや発生しており、Ｍ収率が低下することで加工糸の安定供給が難しくなるなどの問題が内在していた。
【００６８】
比較例１で得られたマルチフィラメント糸は、延伸仮撚加工温度が２１０℃と高い温度で得られたものであったため、該マルチフィラメント糸はストレッチ性に乏しいものとなった。このマルチフィラメント糸を構成繊維として含む布帛は、ドライシルキータッチな風合いに劣るとともに、濃染特性に欠けるものであった。
【００６９】
比較例２で得られたマルチフィラメント糸は、熱処理ヒーター温度と仮撚ヒーター温度の差が１５℃未満という条件で得られたものであった。そのため、該マルチフィラメント糸を構成繊維として含む布帛は、捲縮性が低く、Ｌ*値は高くなる傾向にあり、染色品位や風合い、および濃染性に乏しいものであった。
【００７０】
比較例３で得られたマルチフィラメント糸は、単糸繊度が本発明にて規定される範囲よりも過小であった。そのため、該マルチフィラメント糸を構成繊維として含む布帛は、ソフトな風合いは得られるものの、ドライシルキータッチな風合いを得ることが出来なかった。
【００７１】
比較例４で得られたマルチフィラメント糸は、仮撚数が本発明にて規定される範囲よりも過小であった。そのため、該マルチフィラメント糸を構成繊維として含む布帛は、捲縮性が低く、ドライシルキータッチな風合いを得ることが出来なかった。
【００７２】
比較例５で得られたマルチフィラメント糸は、仮撚数が本発明にて規定される範囲よりも過大であった。そのため、該マルチフィラメント糸を構成繊維として含む布帛は、濃染性に欠けるとともに、マルチフィラメント糸を生産する際に糸切れが多発し、加工操業上の問題があった。
【００７３】
比較例６で得られたマルチフィラメント糸は、供給糸の伸度が本発明にて規定される範囲よりも過小であった。そのため、該マルチフィラメント糸を構成繊維として含む布帛は、染色品位、ドライシルキータッチな風合、および濃染性に乏しいものであった。
【符号の説明】
【００７４】
１    アルカリ剤に易溶性のポリエステル樹脂
２    アルカリ剤に難溶性のポリエステル樹脂
３    ポリエステル高配向未延伸糸
４    供給ローラ
５    熱処理ヒーター
６    第１引取りローラ
７    第２引取りローラ
８    仮撚ヒーター
９    ピンタイプ仮撚装置
１０  第３引取りローラ
１１  巻き取りローラ
１２  パッケージ
【図１】
0005815450.tif 000003
【図２】
0005815450.tif 000004
【図３】
0005815450.tif 000005